(57)【特許請求の範囲】
【請求項１】
（ａ）カーボネートポリマー、及び
（ｂ）以下の群の２つまたは３つからそれぞれ選ばれる１種または２種以上のＵＶ吸収性化合物
（ｉ）ヒドロキシベンゾトリアゾール誘導体、
（ｉｉ）ヒドロキシフェニルトリアジン誘導体、
または
（ｉｉｉ）シアノアクリル酸エステル化合物
からなるカーボネートポリマー組成物であって、すべてのＵＶ吸収性化合物（ｉ）、（ｉｉ）及び（ｉｉｉ）は少なくとも４００ｇ／モルの分子量を有することを特徴とするカーボネートポリマー組成物。
【請求項２】
同じかまたは異なるＵＶ吸収性化合物の量が、０．０５−１５重量％である請求項１のカーボネートポリマー組成物。
【請求項３】
（ｂ）（ｉ）ヒドロキシベンゾトリアゾール誘導体が、式１
【化１】
0004965049.tif 000020
（式中、Ｒ１及びＲ２は、同じでも異なってもよく、Ｈ、ハロゲン、Ｃ１−Ｃ１０アルキル、Ｃ５−Ｃ１０シクロアルキル、Ｃ７−Ｃ１３アラルキル、Ｃ６−Ｃ１４アリール、ＯＲ５またはＣＯＯＲ５（但し、Ｒ５はＨまたはＣ１−Ｃ４アルキルを表す）を表し、Ｒ３及びＲ４は、また同じでもまたは異なってもよく、そしてＨ、Ｃ１−Ｃ４アルキル、Ｃ５またはＣ６シクロアルキル、ベンジル、Ｃ６−Ｃ１４アリールを表し、ｍは１、２または３を表しそしてｎは１、２、３または４を表す）
により表される請求項１のカーボネートポリマー組成物。
【請求項４】
（ｂ）（ｉｉ）ヒドロキフェニルトリアジン誘導体が、式３
【化２】
0004965049.tif 000021
（式中、Ｒは、水素、Ｃ１−Ｃ１８アルキルであるかまたはハロゲンによりもしくはＣ１−Ｃ１２アルコキシにより置換されたＣ２−Ｃ６アルキルであるかまたはベンジルであり、そしてＲ１、Ｒ２及びＲ３は、同じでもまたは異なってもよく、Ｈ、ハロゲン、Ｃ１−Ｃ１０アルキル、Ｃ５−Ｃ１０シクロアルキル、Ｃ７−Ｃ１３アラルキル、Ｃ６−Ｃ１４アリール、ＯＲ４またはＣＯＯＲ４（但し、Ｒ４はＨまたはＣ１−Ｃ４アルキルを表す）を表し、ｍは１、２または３を表しそしてｎ及びｐは１、２、３、４または５を表す）
により表される請求項１のカーボネートポリマー組成物。
【請求項５】
（ｂ）（ｉｉｉ）シアノアクリル酸エステル化合物が、式５
【化３】
0004965049.tif 000022
（式中、Ｒ１及びＲ２置換基は、それぞれ、水素であるかまたは少なくとも１つのイソ−もしくはヘテロ芳香族核を有するイソもしくは複素環系を有する基であり、そして基Ｒ１またはＲ２の少なくとも１つは水素と異ならなければならず、ｐは少なくとも３の平均値を有し、Ｘは３−２０個の炭素原子と少なくともｐ個のヒドロキシル基を有する脂肪族または脂環族ポリオールの基、任意に１または２個のヘテロ原子を含んでいてもよい脂環族基、任意に８個以下の隣接していない酸素原子、硫黄原子、イミノまたはＣ１−Ｃ４アルキルイミノ基を介在していてよい脂肪族基である）
により表される請求項１のカーボネートポリマー組成物。
【請求項６】
（ａ）カーボネートポリマー、
及び
（ｂ）（ｉ）２、２’−メチレン−ビス−（６−｛２Ｈ−ベンゾトリアゾール−２−イル｝−４−｛１、１、３、３−テトラメチルブチル｝−フェノール）、
（ｉｉ）２−（４、６−ジフェニル−１、３、５−トリアジン−イル）−５−ヘキシルオキシフェノール、
または
（ｉｉｉ）１、３−ビス−［（２’−シアノ−３’、３’−ジフェニルアクリロイル）オキシ］−２、２−ビス−［（２−シアノ−３’、３’−ジフェニルアクリロイル）オキシ］メチルプロパン
から選ばれる少なくとも２種のＵＶ吸収性化合物
からなることを特徴とするカーボネートポリマー組成物。
【請求項７】
（ａ）カーボネートポリマー、
及び
（ｂ）以下の群の２つまたは３つからそれぞれ選ばれる１種または２種以上のＵＶ吸収性化合物
（ｉ）ヒドロキシベンゾトリアゾール誘導体、
（ｉｉ）ヒドロキシフェニルトリアジン誘導体、
または
（ｉｉｉ）シアノアクリル酸エステル化合物
（但し、すべてのＵＶ吸収性化合物（ｉ）、（ｉｉ）及び（ｉｉｉ）は少なくとも４００ｇ／モルの分子量を有する）を合体する工程からなることを特徴とするカーボネートポリマー組成物の製造方法。
【請求項８】
（Ａ）（ａ）カーボネートポリマー、
及び
（ｂ）以下の群の２つまたは３つからそれぞれ選ばれる１種または２種以上のＵＶ吸収性化合物
（ｉ）ヒドロキシベンゾトリアゾール誘導体、
（ｉｉ）ヒドロキシフェニルトリアジン誘導体、
または
（ｉｉｉ）シアノアクリル酸エステル化合物
（但し、すべてのＵＶ吸収性化合物（ｉ）、（ｉｉ）及び（ｉｉｉ）は少なくとも４００ｇ／モルの分子量を有する）を合体する工程からなるカーボネートポリマー組成物を製造する工程、
及び
（Ｂ）カーボネートポリマー組成物を押し出し品または成型品に押し出すかまたは成型する工程
からなることを特徴とするカーボネートポリマー組成物の押し出し品または成型品を製造する方法。
【請求項９】
成型品または押し出し品の形の請求項１の組成物。
【発明の詳細な説明】
【０００１】
【発明の属する技術分野】
本発明は、低揮発性ＵＶ吸収剤を含むカーボネートポリマー組成物に関する。
【０００２】
【従来の技術】
ポリカーボネート樹脂は、透明性、剛性、寸法安定性及び熱抵抗性について性質のバランスに優れている。これらの性質は、ポリカーボネートを、多くのタイプの成形品、またはそれ以外の製造品（特につや出し及び他の戸外の用途に使用されるシートまたは他の構造物及び部品を含む）の用途に理想的な選択をすることになる。しかし、ポリカーボネートは、ほとんどの有機ポリマーと同じく、それらが紫外線（ＵＶ）に曝されるとき、劣化する。ポリカーボネートは、顕著な量のエネルギーの光を吸収しそして劣化を始めるため、黄色になりそして曇り始めさらにその剛性を失うことが知られている。ポリカーボネートは、それらの優れた光学的性質即ち薄い色及び高い透明性からそれらの価値及び有用性を引き出しているので、ＵＶに対する保護は、極めて重要である。
【０００３】
ポリマーの安定化における種々のタイプのＵＶ吸収剤の使用は、周知である。例えば、以下を参照。
【０００４】
【特許文献１】
米国特許Ａ３２１５７２５（ビスシアノ−ジフェニル−アクリル酸エステル）
【０００５】
【特許文献２】
米国特許４８１２４９８（ビスベンゾトリアゾール）
【０００６】
【特許文献３】
米国特許Ａ５２８８７７８、英国特許２２９０７４５及びヨーロッパ特許Ａ８２５２２６（トリアジン化合物）
【０００７】
【特許文献４】
米国特許５８２１３８０（多官能性２−シアノアクリル酸エステル）
【０００８】
【特許文献５】
ヨーロッパ特許６８３２７（ベンゾオキサジノンとも呼ばれる環状イミノエステル）
【０００９】
【特許文献６】
ヨーロッパ特許１１０２２１（ベンゾフェノン及びベンゾトリアゾール）。
【００１０】
これらの安定剤は、入射するＵＶ照射を吸収し、そして非破壊的なやり方で吸収したエネルギーを分散することにより機能する。ポリマーのＵＶ劣化を防ぐそれらの全体の有効性は、多数のファクター（吸収率、相溶性、安定性及びポリマー内の分布を含む）に依存する。それらのＵＶ吸収の有効性は、ポリマー特に表面付近のそれらの濃度の関数である。ポリマーの表面付近のＵＶ吸収剤の濃度は、ＵＶ光線の浸透を防ぐのに非常に望ましく、そしてポリマーの本体全体のＵＶ吸収剤の分散よりも有効かつ経済的であると考えられる。
【００１１】
そのため、有効な濃度のＵＶ吸収剤を表面の近くに加工後そして長期間有することが、ポリマーの有効なＵＶ安定化のために必須である。ＵＶ吸収剤の化学的及び物理的の両方の損失は、ポリマー中のＵＶ吸収剤の濃度に影響するだろう。化学的な損失は、化合物それら自体を不活性化するかまたは消費する熱、光酸化及び酸化の反応から生ずる。ＵＶ吸収剤の物理的損失は、ポリマー本体からの拡散により表面層におけるその置換によって相殺されない蒸発または溶解による表面からの物質の除去を含む。
【００１２】
ＵＶ吸収剤がポリマーから物理的に失われるとき、これは、望ましくない影響、例えばシート押し出しにおける蒸発及びプレート・アウトまたは射出成形中の濡れ及び型の結露を導く。これらの現象のすべては、装置の頻繁な必要な清掃操作のために、樹脂中のＵＶ吸収剤の濃度を低下させそして生産率を低下させる。ＵＶ吸収剤の改良された保持は、望ましい末端用途でより有効な安定化をもたらし、さらに低下した蒸発、プレート・アウト、型の結露、濡れなどの点でより良い加工性をもたらす。
【００１３】
種々の方法が、ポリカーボネート（ＰＣ）のＵＶ−安定性を改善するのに使用されてきている。普通のアプローチは、ポリカーボネートにおける添加物としてＵＶ吸収剤を使用することであり、さらにＵＶ照射がＰＣシートの最も厚い部分にさらに深く浸透しそして劣化させることを防ぐために、 層または他の表面の処理を適用してＵＶ吸収剤が表面または外側の層に濃縮される構造を製造することである。多数の方法及び技術が、ポリマー物質の表面でまたはその付近でＵＶ吸収剤を濃縮するのに開発されてきている。これらは、以下のものを含む。表面の含浸（例えば、以下の文献を参照）、
【００１４】
【特許文献７】
米国特許Ａ３３０９２２０、３０４３７０９、４８６１６６４及び４９３７０２６
【００１５】
熱可塑性樹脂及びＵＶ吸収剤を含む溶液によるプラスッチク物品のコーティング（例えば、以下の文献を参照）、
【００１６】
【特許文献８】
米国特許Ａ４６６８５８８及び４３５３９６５
【００１７】
フィルム層の熱結合（例えば、以下の文献を参照）、
【００１８】
【特許文献９】
日本特許０７−９５６０
【００１９】
並びに共押し出し（例えば、以下の文献を参照）、
【００２０】
【特許文献１０】
ヨーロッパ特許Ａ１１０２２１、２４７４８０、３２０６３２、３３９３５５及び８２５２２６、英国特許２２９０７４５及び米国特許Ａ４２６４６８０及び米国特許Ａ５１０８８３５。
【００２１】
これら及び他の共押し出しの文献では、もし共押し出し表面層においてより高濃度で使用されるならば、より高い分子量及びより低い揮発性化合物の使用が強調されている。
【００２２】
【発明が解決しようとする課題】
しかし、高いレベルのＵＶ吸収剤を含む、ポリカーボネート処方物そして特に共押し出し可能な組成物の場合には、物理的性質、加工性及び外観の性質の改善された組み合わせを有することが常に望まれる。安定剤がより少なく蒸発しそして加工中またはその後に組成物及び物品中により良く維持される、このような改善された樹脂、改善された安定化物品及び改善された方法を有することが特に望まれる。
【００２３】
従って、特に戸外の用途に、適切なＵＶ保護（例えば、外観の安定性）を有する改良されたカーボネートポリマー組成物及び改良された成形物、成型物またはそれ以外の製造物を提供するのが本発明の目的である。また、これらの改良された成形物、成型物またはそれ以外の製造物を製造する改良された方法を提供するのが目的である。
【００２４】
【課題を解決するための手段】
１つの態様では、本発明は、以下の群の２つまたは３つからそれぞれ選ばれる１種または２種以上のＵＶ吸収性化合物：ヒドロキシベンゾトリアゾール誘導体、ヒドロキシフェニルトリアジン誘導体、シアノアクリル酸エステル化合物であって、すべてのＵＶ吸収性化合物は少なくとも４００ｇ／モルの分子量を有する改良されたカーボネートポリマー組成物に関する。
【００２５】
他の態様では、本発明は、上記のカーボネートポリマー組成物を製造する改良された方法である。
【００２６】
他の態様では、本発明は、上記のようにして製造した改良したカーボネートポリマー組成物を押し出しまたは成型（例えば、熱成形、吹き込み成形、射出成形など）し、そして改良された押し出し品または成型品に押し出すかまたは成形する方法を含む。
【００２７】
さらに他の態様では、本発明は、上記の改良されたカーボネートポリマー組成物の押し出し品または成型品を含む。
【００２８】
製造できる改良されたカーボネートポリマー組成物及び改良された物品は、ＵＶ照射に対して優れた抵抗性を有しそして基本色及び色安定性の改良された組み合わせを提供することが見いだされている。また、本発明により添加されたＵＶ吸収剤が、最終のカーボネートポリマー組成物／物品の色または黄色化のレベルを低下させることが見いだされている。これは、高いレベルのＵＶ吸収剤が共押し出すことのできる表面層として使用される樹脂中に配合されるとき、または一緒に積み重ねられるかまたは整列される押し出しシートまたは他の物品が複数の厚さで存在するとき、使用される樹脂顆粒について特に注意が払われる。
【００２９】
本発明が、プレート・アウト、蒸発、型の濡れ及び／または結露のレベルが低いこれらの物品を製造する改良された方法を提供することも分かった。
【００３０】
すべてのタイプのカーボネートポリマーは、一般に、本発明の組成物、物品及び方法に使用して好適である。多くのタイプの好適なカーボネートポリマーは周知であり、そして市販されている。好適なタイプのカーボネートポリマーは、線状及び分枝カーボネートポリマー並びにそれらのブレンドを含む。上記のように、本発明は、成形品、成型品またはそれら以外の製造物を製造するのに直接使用できるカーボネートポリマー（「バルク安定化樹脂」）に基づく処方物、並びに同じまたは異なるタイプのカーボネートポリマーまたはいくつかの他のポリマー樹脂とのカーボネートポリマーである基体の物品または芯の層を保護するために、表面または外部のコーティングまたは層として使用できるカーボネートポリマー（「キャップストック（ｃａｐｓｔｏｃｋ）樹脂」）に基づく処方物の両者に関する。
【００３１】
本発明のカーボネートポリマーは、任意の周知のポリカーボネートの重合方法を使用して製造でき、界面法、溶液法またはエステル交換カーボネートポリマー重合法の溶融または固相の進歩したやり方を含む。
【００３２】
一般に、これらのカーボネートポリマーは、多価化合物例えばジフェノールをカーボネートプレカーサ例えばホスゲン、ハロホルメートまたはカーボネートエステル例えば炭酸ジフェニルまたはジメチルと反応させることにより１種以上の多価成分から製造される。芳香族カーボネートポリマーが好ましく、そして芳香族ジフェノールが、多価化合物の少なくとも一部として使用するのに好ましく、そして好ましいジフェノールは、２、２−ビス（４−ヒドロキシフェニル）−プロパン（ビスフェノールＡ）、フェノール、４、４´−（９−Ｈ−フルオレン−９−イルイデン）ビス（ビスヒドロキシフェニルフルオレン）、４、４´−チオジフェノール（ＴＤＰ）、１、１−ビス（４−ヒドロキシフェニル）−１−フェニルエタン（ビスフェノールＡＰ）、フェノールフタレイン、ビス（４−ヒドロキシフェニル）ジフェニルメタン、テトラブロモビスフェノールＡ（ＴＢＢＡ）、及びテトラクロロビスフェノールＡ（ＴＣＢＡ）を含むがこれらに限定されない。これらのカーボネートポリマーは、またカーボネートコポリマーまたはヘテロポリマーが望まれる場合には、２種以上の異なる二価フェノールから、または二価フェノールとグリコールまたはヒドロキシ−または酸−末端ポリエステルまたはジカルボン酸との混合物から製造される芳香族カーボネートポリマーも含む。
【００３３】
本発明で使用するのに好適な線状及び分枝カーボネートポリマーは、また、カーボネートコポリマーまたはヘテロポリマーが望ましい場合には、２種以上の異なるマルチヒドロキシ化合物好ましくはジヒドロキシ化合物そして好ましくはフェノールから、またはマルチヒドロキシ化合物例えばジフェノールとグリコールまたはヒドロキシ−または酸−末端ポリエステルまたはジカルボン酸との混合物から製造されるカーボネートポリマーも含む。多官能性カルボン酸特に芳香族カルボン酸を使用し、そしてポリ（エステル−カーボネート）樹脂例えば周知の芳香族ポリ（エステルカーボネート）を製造することもできる。周知の珪素含有カーボネートモノマーも使用できて、本発明で使用して好適な珪素含有カーボネートポリマーを製造できる。
【００３４】
好適なタイプ及び量の連鎖停止剤（代表的にはモノフェノール化合物）、そして分枝ポリカーボネートの場合には、分枝剤（代表的には３つ以上のヒドロキシ基を有するフェノール）を使用して、高分子量の分枝成分において望ましい分子量及び分枝度を得ることができる。
【００３５】
好適な分枝剤は、一般に、以下のものの１種以上である。フロログリシン；フロログルシド；２、６−ジメチル−２、４、６−トリ（４−ヒドロキシフェニル）ヘプタン−３；４、６−ジメチル−２、４、６−トリ（４−ヒドロキシフェニル）ヘプタン−２；４、６−ジメチル−２、４、６−トリ（４−ヒドロキシフェニル）ペンテン−２；４、６−ジメチル−２、４、６−トリ（４−ヒドロキシフェニル）ペンタン；１、３、５−トリ（４−ヒドロキシフェニル）ベンゼン；１、３、５−トリ（２−ヒドロキシフェニル）ベンゾール；１、１、１−トリ（４−ヒドロキシフェニル）エタン；２、６−ビス（２−ヒドロキシ−５−メチルベンジル）−４−メチルフェノール；テトラ（４−ヒドロキシ−フェニル）メタン；トリスフェノール；ビス（２、４−ジヒドロキシフェニル）ケトン；１、４−ビス（４、４−ジヒドロキシトリフェニルメチル）ベンゼン；α、α´、α´´−トリ（４−ヒドロキシフェニル）−１、３、５−トリ−イソプロピルベンゼン；３、３−ビス（４−ヒドロキシアリール）オキシインドール；イサチンビスフェノール；５−クロロイサチン；５、７−ジクロロイサチン；５−ブロモイサチン；トリメリット酸；ピロメリット酸；ベンゾフェノンテトラカルボン酸；そして適切な化合物として、これらの酸塩化物または他の縮合反応性誘導体。特に好ましい分枝剤は、フロログルシン；フロログルシド；１、１、１−トリ（４−ヒドロキシフェニル）エタン；トリメリット酸；ピロメリット酸；ベンゾフェノンテトラカルボン酸及びこの酸塩化物；２、６−ビス（２−ヒドロキシ−５−メチルベンジル）−４−メチルフェノール及び１、３、５−トリ（４−ヒドロキシフェニル）ベンゼンを含む。
【００３６】
本発明で使用される分枝カーボネートポリマー成分中の分枝剤のレベルが、ジヒドロキシ化合物の１モルあたり０．００５−１．０モルの範囲の分枝剤、好ましくは０．０１−０．８モルそしてさらに好ましくはジヒドロキシ化合物の１モルあたり０．１−０．６モルの分枝剤でなければならない。
【００３７】
一般に、それが製造される製造技術がなんであれそしてそれがどんなタイプであれ、カーボネートポリマーは、加工の特徴（メルトフローレート、溶融強さ、及びせん断感度）と物理的性質（剛性、及び表面の性質）との間の周知の兼ね合いに従って、これらの所望のバランスをもたらす分子量を有しなければならない。一般に、ポリカーボネート樹脂は、少なくとも１８０００、好ましくは少なくとも２００００そしてより好ましくは少なくとも２１０００、さらに４２０００以下、好ましくは４１０００以下そしてより好ましくは４００００以下の重量平均分子量を有しなければならない。
【００３８】
一般に、分枝カーボネートポリマーは市販されており、そして少なくとも２２０００、好ましくは少なくとも２５０００そしてより好ましくは２７０００の重量平均分子量を有しなければならない。最低のレベルのゲルと分枝した成分の他の有用な効果を有する分枝ポリマーを得るために、分枝ポリマーの重量平均分子量は、３９０００以下、好ましくは３８０００以下、最も好ましくは３７０００以下でなければならない。この範囲では、分枝カーボネートポリマーが、３００℃及び１．２ｋｇ質量（３００℃／１．２ｋｇ）の条件下で測定して、少なくとも２ｇ／１０分、好ましくは少なくとも２．５ｋｇ／１０分、そして最も好ましくは少なくとも３．０ｇ／１０分のメルトフローレート（ＭＦＲ）を有しなければならないことが分かっている。分枝カーボネートポリマーが、好ましくは３０ｇ／１０分以下、より好ましくは１５ｇ／１０分以下そして最も好ましくは１２ｇ／１０分以下のメルトフローレートを有しなければならないことが分かっている。
【００３９】
一般に、カーボネートポリマーブレンド組成物中の分枝カーボネートポリマーの配合によるせん断感度における変化を測定することにより、分枝カーボネートポリマーに充分な程度の分枝が存在するかどうかを直接測定できる。せん断感度のこれらの測定は、動的機械的分光法（ＤＭＳ）による標準の技術によりまたは毛管レオメトリーにより行うことができる。
【００４０】
好適な線状のカーボネートポリマーは、文献において周知でありそして市販されている。所望の剛性及びクラック抵抗性を得る目的で、線状のカーボネートポリマー化合物が、少なくとも１８０００、好ましくは少なくとも２００００そして最も好ましくは少なくとも２１０００の重量平均分子量を有しなければならない。所望のレベルのポリマーメルトフロー及び加工性を保つために、線状のカーボネートポリマー成分が、４２０００以下、好ましくは４１０００以下、最も好ましくは４００００以下の重量平均分子量を有しなければならないことが分かった。この範囲では、線状カーボネートポリマーが、少なくとも２ｇ／１０分、好ましくは少なくとも２．５ｇ／１０分そして最も好ましくは少なくとも３．０ｇ／１０分のメルトフローレートを有しなければならないことが分かった。線状カーボネートポリマーが、８０ｇ／１０分以下、好ましくは４０ｇ／１０分以下そして最も好ましくは３５ｇ／１０分以下のメルトフローレートを有しなければならないことが分かった。
【００４１】
本発明に関して、分枝カーボネートポリマー及び線状のカーボネートポリマー成分からなるブレンド組成物が使用される。本発明により使用して好適なカーボネートポリマーが、重合法から直接得られる単一の成分のカーボネートポリマーであることが理解される。一方、カーボネートポリマーは、また、所望の中間のメルトフローレートの生成物を得るためにブレンドされる異なる分子量及びメルトフローレートの同じタイプの２種の成分の混合物に基づくことができる。
【００４２】
以下にリストされるのは、いくつかの好ましいカーボネートポリマーの例である。ＣＡＬＩＢＲＥ（商標）ブランドポリカーボネート樹脂は、Ｔｈｅ  Ｄｏｗ  Ｃｈｅｍｉｃａｌ  Ｃｏｍｐａｎｙから市販されている。成分の分子量は、ゲル浸透クロマトグラフィー（ＧＰＣ）により測定される。メルトフローレートの値は、ＡＳＴＭ  Ｄ−１２３８（３００℃／１．２ｋｇ）に従って測定され、そしてｇ／１０分で報告される。他に指示されていない限り、本明細書での「分子量」とは、ビスフェノールＡポリカーボネート標準品によるゲル浸透クロマトグラフィーを使用して、カーボネートポリマーについて測定した重量平均分子量（Ｍw）をいう。種々の言及が、「粘度平均」分子量（Ｍv）についてなされるが、それは「重量平均」分子量とは同じではないがＭw値に補正または転換できる。分子量分布（ＭＷＤ）は、重量平均分子量対数平均分子量（Ｍw／Ｍn）の比である。
【００４３】
好ましいカーボネートポリマーは、以下の通りである。
【００４４】
0004965049.tif 000002
【００４５】
本発明によるカーボネートポリマー組成物、物品及び方法は、以下の群、（ｉ）ヒドロキシベンゾトリアゾール誘導体、（ｉｉ）ヒドロキシフェニルトリアジン誘導体、または（ｉｉｉ）シアノアクリル酸エステル化合物の２つ以上から選ばれる１種以上のＵＶ吸収性化合物の使用に基づいており、本発明のすべてのＵＶ吸収性化合物は、４００ｇ／モル以上の分子量を有する。
【００４６】
本発明で使用して好適なヒドロキシベンゾトリアゾール誘導体は、式１
【００４７】
【化４】
0004965049.tif 000003
【００４８】
（式中、Ｒ１及びＲ２は、同じでも異なってもよく、Ｈ、ハロゲン、Ｃ１−Ｃ１０アルキル、Ｃ５−Ｃ１０シクロアルキル、Ｃ７−Ｃ１３アラルキル、Ｃ６−Ｃ１４アリール、ＯＲ５またはＣＯＯＲ５（但し、Ｒ５はＨまたはＣ１−Ｃ４アルキルを表す）を表し、Ｒ３及びＲ４は、また同じでもまたは異なってもよく、そしてＨ、Ｃ１−Ｃ４アルキル、Ｃ５またはＣ６シクロアルキル、ベンジル、Ｃ６−Ｃ１４アリールを表し、ｍは１、２または３を表しそしてｎは１、２、３または４を表す）
により表される。
【００４９】
Ｒ１は、好ましくはＨ、ＣｌまたはＣＨ３を表し、そしてＲ２は、好ましくはＨ、Ｃ１−Ｃ１０アルキル、シクロヘキシル、Ｃ７−Ｃ９アラルキル、フェニルまたはナフチルを表す。Ｒ３及びＲ４は、好ましくはＨまたはＣ１−Ｃ４アルキルを表し、ｍは、好ましくは１を表し、そしてｎも好ましくは１を表す。
【００５０】
特に好ましいヒドロキシベンゾトリアゾール誘導体（１）は、 Ｒ１がＨを表し、そしてＲ２がＨまたはＣ１−Ｃ９アルキルを表し、Ｒ３がＨを表し、Ｒ４がＨを表し、ｍが１を表しそしてｎが１を表すものである。
【００５１】
本発明のヒドロキシベンゾトリアゾール誘導体の最も好ましい例は、以下の構造式２
【００５２】
【化５】
0004965049.tif 000004
【００５３】
により表さられる２、２´−メチレン−ビス−（６−｛２Ｈ−ベンゾトリアゾール−２−イル｝−４−｛１、１、３、３−テトラメチル−ブチル｝−フェノール）である。
【００５４】
これらの高分子量ヒドロキシベンゾトリアゾール誘導体は、ＵＶ安定化の性能の領域における最適な利点及び性質、改善された加工性（減少した揮発性、低下したプレート・アウト、及び低下した結露による）及び最終製品の性能及び外観をもたらすように選択される。一般に、これらの化合物は、４００ｇ／モル以上、好ましくは５００ｇ／モル以上、より好ましくは５５０ｇ／モル以上そして最も好ましくは６００ｇ／モル以上の分子量を有しなければならない。一般に、より高い分子量では、ポリカーボネートにおける低下した溶解度及び増加するコストが存在し、そしてこれらの化合物の分子量は、２５００ｇ／モル以下、好ましくは２０００ｇ／モル以下、より好ましくは１８００ｇ／モル以下そして最も好ましくは１６００ｇ／モル以下の分子量を有しなければならない。
【００５５】
本発明で使用して好適なヒドロキシフェニルトリアジン誘導体は、米国特許Ａ５２８８７７８及びヨーロッパ特許Ａ８２５２２６に教示されている。これらの化合物は、一般に、以下の式３
【００５６】
【化６】
0004965049.tif 000005
【００５７】
（ 式中、Ｒは、水素、Ｃ１−Ｃ１８アルキルであるかまたはハロゲンによりもしくはＣ１−Ｃ１２アルコキシにより置換されたＣ２−Ｃ６アルキルであるかまたはベンジルであり、そしてＲ１、Ｒ２及びＲ３は、同じでもまたは異なってもよく、Ｈ、ハロゲン、Ｃ１−Ｃ１０アルキル、Ｃ５−Ｃ１０シクロアルキル、Ｃ７−Ｃ１３アラルキル、Ｃ６−Ｃ１４アリール、ＯＲ４またはＣＯＯＲ４（但し、Ｒ４はＨまたはＣ１−Ｃ４アルキルを表す）を表し、 ｍは１、２または３を表しそしてｎ及びｐは１、２、３、４または５を表す）
により表さられる。
【００５８】
Ｒ１は、好ましくは水素を表し、そしてＲ２及びＲ３は、同じでもまたは異なってもよく、好ましくはＨ、Ｃ１−Ｃ１０アルキル、シクロヘキシル、Ｃ７−Ｃ９アラルキル、フェニルまたはナフチルそして最も好ましくはＨまたはＣ１−Ｃ１０アルキルを表し、ｍは好ましくは１を表し、そしてｎ及びｐは、同じでもまたは異なってもよく、好ましくは１または２を表す。
【００５９】
本発明のヒドロキシフェニルトリアジン誘導体の最も好ましい例は、以下の構造式４
【００６０】
【化７】
0004965049.tif 000006
【００６１】
により表さられる２−（４、６−ジフェニル−１、３、５−トリアジン−２−イル）−５−ヘキシルオキシフェノールである。
【００６２】
これらの高分子量ヒドロキシフェニルトリアジン誘導体は、 ＵＶ安定化の性能の領域における最適な利点及び性質、改善された加工性（減少した揮発性、低下したプレート・アウト、及び低下した結露による）及び最終製品の性能及び外観をもたらすように選択される。一般に、これらの化合物は、４００ｇ／モル以上そして最も好ましくは４２５ｇ／モル以上の分子量を有しなければならない。一般に、より高い分子量で、ポリカーボネートにおける低下した溶解度及び増加するコストが存在し、そしてこれらの化合物の分子量は、２５００ｇ／モル以下、好ましくは２０００ｇ／モル以下、より好ましくは１８００ｇ／モル以下そして最も好ましくは１６００ｇ／モル以下の分子量を有しなければならない。
【００６３】
本発明で使用して適当なシアノアクリル酸エステル化合物及びそれらの製造方法は、米国特許Ａ５８２１３８０に教示されている。これらの化合物は、一般に、以下の
【００６４】
【化８】
0004965049.tif 000007
【００６５】
（式中、Ｒ１及びＲ２置換基は、それぞれ、水素であるかまたは少なくとも１つのイソ−もしくはヘテロ芳香族核を有するイソもしくは複素環系を有する基であり、そして基Ｒ１またはＲ２の少なくとも１つは水素と異なければならず、ｐは、２−１０、好ましくは少なくとも３の平均値を有しそしてさらに好ましくは４の値を有し、Ｘは３−２０個の炭素原子と少なくともｐ個のヒドロキシル基を有する脂肪族または脂環族ポリオールの基、任意に１または２個のヘテロ原子を含んでいてもよい脂環族基、任意に８個以下の隣接していない酸素原子、硫黄原子、イミノまたはＣ１−Ｃ４アルキルイミノ基を介在していてよい脂肪族基である）
により表さられる。
【００６６】
本発明のＵＶ吸収剤の最も好ましい例は、以下の構造式
【００６７】
【化９】
0004965049.tif 000008
【００６８】
により表さられる１、３−ビス−［２´−シアノ−３、３´−ジフェニルアクリロイル）オキシ］−２、２−ビス−［（２−シアノ−３´、３´−ジフェニルアクリロイル）オキシ］メチル）プロパンである。
【００６９】
これらの高分子量シアノアクリル酸エステル化合物は、 ＵＶ安定化の性能の領域における最適な利点及び性質、改善された加工性（減少した揮発性、低下したプレート・アウト、及び低下した結露による）及び最終製品の性能及び外観をもたらすように選択される。一般に、これらの化合物は、４００ｇ／モル以上、好ましくは５００ｇ／モル以上、より好ましくは７００ｇ／モル以上そして最も好ましくは８００ｇ／モル以上の分子量を有しなければならない。一般に、より高い分子量では、ポリカーボネートにおける低下した溶解度及び増加するコストが存在し、そしてこれらの化合物の分子量は、５０００ｇ／モル以下、好ましくは４０００ｇ／モル以下、より好ましくは３５００ｇ／モル以下そして最も好ましくは３０００ｇ／モル以下の分子量を有しなければならない。
【００７０】
本発明によるカーボネートポリマー組成物に含まれるべきＵＶ吸収剤の量は、それらが安定化されるべきカーボネートポリマーの最も厚い部分全部または本体にわたって「標準」のレベルで使用されるべきか、または比較的薄い層の厚さで基体物品または層においてＵＶの透過をブロックするために比較的高い濃度が使用される、濃縮されたキャップストックまたは表面コーティングタイプの樹脂で使用されるべきかに依存して変化する。一般に、カーボネートポリマーにＵＶ吸収保護をもたらすために、これらの化合物は、その中に化合物が配合されているカーボネートポリマーの重量に基づいて、好ましくは少なくとも０．１０重量％、より好ましくは少なくとも０．１５重量％そして最も好ましくはカーボネートポリマーの重量に基づいて少なくとも０．２０重量％の「標準」のレベルで使用できる。もし濃縮樹脂、キャップストック樹脂または他のタイプの表面コーティングを製造するならば、これらの化合物は、カーボネートポリマーの重量に基づいて、少なくとも１重量％、好ましくは少なくとも１．５重量％、より好ましくは少なくとも２重量％、さらにより好ましくは少なくとも２．５重量％そして最も好ましくは少なくとも３重量％のレベルで使用できる。一般に、より高い濃度のレベルでは、ＵＶ保護の利益は低下し、これらの化合物のレベルは、カーボネートポリマーの重量に基づいて、１５重量％以下、好ましくは１２重量％以下、より好ましくは１０重量％以下そして最も好ましくは８重量％以下でなければならない。
【００７１】
本発明のカーボネートポリマー組成物は、このタイプのカーボネートポリマー組成物で普通に使用される他の周知の安定剤及び量を含むことができ、例えば抗酸化剤、光安定剤、金属不活性剤または工程安定剤（例えば米国特許Ａ５２８８７７８に記載されている）がある。
【００７２】
本発明によるカーボネートポリマー組成物に含まれるべき１種以上の安定剤のタイプ及び量は、性質及びコストの組み合わせの所望のバランスに依存して変化する。一般に、顕著な安定化の効果／利益をもたらすために、１種以上の安定剤は、そのなかに化合物が配合されているカーボネートポリマーの重量に基づいて、少なくとも５ｐｐｍ、好ましくは少なくとも２５ｐｐｍ、より好ましくは少なくとも５０ｐｐｍそして最も好ましくは少なくとも１００ｐｐｍのレベルで使用しなければならない。一般に、より高い濃度レベルでは、有利さが低下し、そしてこれら化合物のレベルは、５０００ｐｐｍ以下、好ましくは３０００ｐｐｍ以下そして最も好ましくは２０００ｐｐｍ以下でなければならない。
【００７３】
ＵＶ吸収剤及び他の安定剤に加えて、本発明によるカーボネートポリマー組成物は、カーボネートポリマー中にしばしば配合される標準のタイプ及び量の付加物−タイプ成分を有利に含むことができる。これらの成分は、点火抵抗性添加物、充填剤（即ちガラス繊維、タルク、粘土など）、顔料、染料、離型剤、衝撃変性剤、帯電防止剤、及びカーボネートポリマー組成物で普通に使用される他の添加物を含むことができる。
【００７４】
本発明による樹脂は、また、任意に衝撃変性成分（例えば、アクリロニトリル、ブタジエン及びスチレンコポリマー（ＡＢＳ）またはアクリロニトリル、エチレン−プロピレン及びスチレンコポリマー（ＡＥＳ））を含む他のポリマー樹脂例えばモノビニリデン芳香族ポリマーとのブレンド組成物で有利に使用される。
【００７５】
本発明のカーボネートポリマー組成物の製造は、当業者に周知の任意の好適な混合手段により達成され、ローラー、ニーダー、１軸または多軸スクリュー押し出し機を含む。個々の成分は、ドライブレンドされ、次にされ次に最終の製品（例えば、押し出しシート）を製造するのに使用される押し出し機で直接溶融混合されるか、または別の押し出し機（例えば、Ｂａｎｂｕｒｙミキサー）で予備混合されるかの何れかで溶融混合される。組成物のドライブレンドは、また予備溶融混合なしに直接射出成形できる。
【００７６】
好ましくは、本発明のカーボネートポリマー組成物は、熱可塑性である。本発明は、また、上記のようなカーボネートポリマー組成物の使用を含んで、以下の広範囲の改良された方法を提供する。成型品、成形品またはそれら以外の製造物並びに改良された物品（ＵＶ照射に対する保護、色及び色安定性及び加工中の低下したプレート・アウト挙動の改善された組み合わせを有する）を製造する方法。カーボネートポリマー組成物のための押し出し、吹き込み成形、熱成形及び射出成形の方法は、当業者に周知であり、そして広い範囲の部品及び構造物の製造に工業的に実施されている。周知のように、シート、プロフィル及び同様な構造物を製造する押し出し法は、溶融工程、溶融したポリマーをダイに押し込む工程、もし必要ならば較正する工程及び冷却工程を含む。周知のように、瓶、容器、装置のパネル及び同様な構造物を製造する吹き込み法は、膨脹可能なパリソンを押し出すかまたは射出成形する工程、パリソンを膨脹または吹き込んで所望の形状にする工程及び冷却工程を含む。周知のように、トレイ、容器、チョコレートの型及び同様な構造物を製造する熱成形法は、熱成形可能なシートまたは予備的成形品を製造する工程、所望の形状の型または形に隣接してシートまたは予備的成型品を加熱する工程、型または形中でシートまたは予備的成型品を適切な形状に圧力（空気圧または物理的力）または吸引をかける工程及び冷却工程を含む。周知のように、レンズ、ヘッドランプ、ランプカバー及び同様な構造物を製造する射出成形法は、溶融工程、溶融したポリマーを型に押し込む工程及び冷却工程を含む。
【００７７】
本発明による樹脂、方法及び物品並びに構造物における改善は、改良されたＵＶ抵抗性、改良された色及び色安定性及びプレート・アウト及び結露の低下した傾向により、標準の樹脂に対して改善された生産性をもたらす。
【００７８】
【実施例】
以下の実験は、ＵＶ安定性、ＵＶ吸収剤の熱損失の防止及び改善されたベースカラー及び色安定性の点で、本発明によるカーボネートポリマー組成物の利点を示す。これらの実験は、本発明をさらに説明するために示され、その範囲を制限するものと考えてはならない。
【００７９】
ポリカーボネート
すべての実験で使用されるポリカーボネート樹脂は、ＣＡＬＩＢＲＥ２００−１５ポリカーボネート樹脂である。この樹脂は、線状のポリカーボネートであり、２６４００のＭw（ＧＰＣにより測定）を有し、そして１５ｇ／１０分のメルトフロー（３００℃／１．２ｋｇの条件下でＡＳＴＭ  Ｄ−１２３８に従って測定）を有する。
【００８０】
ＵＶ吸収剤
以下のＵＶ吸収剤が実験で使用される。
ヒドロキシベンゾトリアゾール−Ａｄｅｋａ  Ａｒｇｕｓからの商品名ＬＡ−３１（ＬＡ−３１）、
分子量：６６２ｇ／モル、化学名：２、２´−メチレン−ビス−（６−｛２Ｈ−ベンゾトリアゾール−２−イル｝−４−｛１、１、３、３−テトラメチルブチル｝−フェノール）；
ヒドロキシフェニルトリアジン−Ｃｉｂａ  Ｇｅｉｇｙからの商品名ＴＩＮＵＶＩＮ（商標）１５７７（１５７７）
分子量：４２９ｇ／モル、化学名：２−（４、６−ジフェニル−１、３、５−トリアジン−２−イル）−５−ヘキシルオキシフェノール；
シアノアクリル酸エステル−ＢＡＳＦからの商品名ＵＶＩＮＵＬ（商標）３０３０（３０３０）
分子量：１０６０ｇ／モル、化学名：１、３−ビス−［（２´−シアノ−３´、３−ジフェニルアクリロイル）オキシ］−２、２´−ビス−［（２−シアノ−３´、３−ジフェニルアクリロイル）オキシ］メチル）プロパン；
並びに
ベンゾオキサジノン−Ｃｙｔｅｃ  Ｉｎｄｕｓｔｒｉｅｓからの商品名ＣＹＡＳＯＲＢ（商標）３６３８
分子量：３６８ｇ／モル、化学名：２、２´−（１、４−フェニレン）ビス−［４Ｈ−３、１−ベンゾキサジン−４−オン］。
【００８１】
最初のベースカラー及び色安定性の測定
この評価の目的で、ＵＶ吸収剤は、ＵＶ吸収剤は、ＺＳＫ−２５２軸スクリュー共回転Ｗｅｒｎｅｒ  ａｎｄ  Ｐｆｌｅｉｄｅｒｅｒ押し出し機で、１５００及び４５００ｐｐｍ（０．１５及び４．５５重量％）のレベルでポリカーボネート原料と混合される。押し出し機で使用される温度プロフィルは、２４０℃、２５０℃、２６０℃、２７０℃、２８０℃、２９０℃、３００℃及び３００℃である。
【００８２】
混合前に、ポリカーボネートを４時間１２０℃で乾燥する。最初のベースカラーを、Ｈｕｎｔｅｒｌａｂ  ＣＯＬＯＲＱＵＥＳＴ（商標）Ｃｏｌｏｒｉｍｅｔｅｒを使用して製造した顆粒で測定する。顆粒を、５０ｍｍ×５０ｍｍ×５０ｍｍの石英のセルに入れ、そして色を反射モードで測定する。色を、黄色指数（ＹＩ）Ｄ１９２５並びにＣＩＥ  Ｌａｂ  Ｌ＊、ａ＊及びｂ＊値を使用して表示する。各測定を少なくとも５回繰り返し、平均を計算する。
【００８３】
ポリカーボネート顆粒は、次にＡｒｂｕｒｇ  ８００−３２５ＡＬＬＲＯＵＮＤＥＲ（商標）３７０ＣＭＤ射出成形機で、カラーチップに射出成形される。色は、Ｈｕｎｔｅｒｌａｂ  ＣＯＬＯＲＱＵＥＳＴ（商標）Ｃｏｌｏｒｉｍｅｔｅｒを使用して３．０ｍｍのプラークで測定される。透明なポリカーボネートでは、測定は透過モードでなされる。色のデータとして、ＹＩ並びにＣＩＥ  Ｌａｂ  Ｌ＊、ａ＊及びｂ＊値を記録する。各測定は、少なくとも５回繰り返され、平均を計算する。
【００８４】
射出成形の条件は、最初の色及び色安定性について種々の樹脂の感度を評価するために変えられる。特に、ＵＶ吸収剤のレベルが１重量％より少ないときには、ダイにおける３２０℃及び３８０℃の射出成形温度を使用する。より多いＵＶ吸収剤のレベルでは、ダイにおける２８０℃の射出成形温度を使用する。すべての他の成形パラメータを一定に保つ。
【００８５】
ホッパからダイへの上昇する温度プロフィルを使用する。ゾーンについては、１０℃の増分が設定される。例えば、３８０℃のダイ設定温度では、３４０℃、３５０℃、３６０℃、３７０℃及び３８０℃の温度プロフィルが使用される。簡単さのために、ダイ設定温度のみが実験で述べられる。
【００８６】
バレル滞留時間は、４０秒に機械サイクル時間を調節することにより一定ｎされる。バレルの体積及び部分の重量を考慮して、これは、５分間の全バレル滞留時間に相当する。５段階の保持圧力プロフィルが各ケースで使用される。段階では、保持圧は１００バールで低下する。代表的な保持圧プロフィルは、１２００、１１００、１０００、９００及び８００バールであった。成形中、部分の重量は、連続的にモニターされる。偏りが生ずると、これは保持圧を調節することにより補正される。補正の作用は、全保持圧プロフィルを通して１００バールの段階でなされる。
【００８７】
３８０℃のダイ温度において測定された色（ＹＩ（３８０℃））と３２０℃のそれ（ＹＩ（３２０℃））との差（△ＹＩ）は、ポリカーボネート材料の熱安定性の基準とされる。
【００８８】
ＵＶ安定性テスト
熱安定性の研究（条件３２０℃）で成形されたような射出成形されたプラークは、３１３ｎｍのランプ及び６０℃のＵＶ照射４時間のサイクルを使用し次に５０℃の水凝縮（空気及び水蒸気の加熱された飽和混合物中−ＡＳＴＭ  Ｇ５３−８８）への４時間の露出を使用してＱＵＶ−Ｂテストで評価される。
【００８９】
３２０℃で成形されたプラークに関する７００時間のＱＵＶ−Ｂ露出前（ＹＩ３２０℃））とその後（ＵＶ  ＹＩ（３２０℃））との色の差（ＵＶ△ＹＩ）は、ポリカーボネート材料のＵＶ安定性の基準とされる。
【００９０】
ＵＶ添加物の損失の測定
ポリマープラークの実験からのＵＶ吸収剤の損失は、以下のようになされる。これらの評価の目的で、上記のようにして製造されたＵＶ添加物を含むカーボネートポリマー組成物の顆粒をとり、そして２６０℃の温度でＡｋｉｌａ圧縮成形プレスで圧縮成形して、５０ｍｍ×５０ｍｍそして０．５ｍｍの厚さを有する正方形のプラークを得る。
【００９１】
これらのプラークについて、最初のＵＶ吸収剤含量を、ＨＰＬＣ分析技術を使用して測定する。これらのプラークを、種々の滞留時間で空気循環オーブンに入れる。オーブンでの露出後、ＵＶ吸収剤の含量を再び測定しそして最初の含量と比較する。
【００９２】
ＵＶ吸収剤含量の低下は、シート構造物の射出成形または（共）押し出しのような材料の加工中経験する、結露及びプレート・アウトの程度の基準とされる。ＵＶ吸収剤の損失は、カーボネートポリマー組成物中のＵＶ吸収剤の最初の重量に基づく重量％損失及び％損失として報告される。
【００９３】
実施例１−３並びに比較例Ａ−Ｇは、上記の混合条件を使用してポリカーボネート２００−１５及び種々のＵＶ吸収剤及び安定剤添加物から製造される。ベースカラー（ＹＩ）、色安定性（△ＹＩ）及びＵＶ安定性（ＵＶ△ＹＩ）は、上記の技術に従って評価される。ＵＶ吸収剤の量及び性能の性質は、表１に示され、ｐｐｍはカーボネートポリマー組成物の重量に基づく。
【００９４】
【表１】
0004965049.tif 000009
【００９５】
実施例４−６並びに比較例Ｈ−Ｊは、上記の混合条件を使用してポリカーボネート２００−１５及び種々のＵＶ吸収剤及び安定剤添加物から製造される。ペレット（ＹＩ）と２８０℃で成形されたプラーク（ＹＩ（２８０℃））とのベースカラーは、上記の技術に従って評価される。ＵＶ吸収剤の量並びにＹＩ及びＹＩ（２８０℃）の性能の性質は、表２に示され、重量％はカーボネートポリマー組成物の重量に基づく。
【００９６】
【表２】
0004965049.tif 000010
【００９７】
実施例４−６並びに比較例Ｈ−Ｊに関するＵＶ吸収剤の損失は、８０分の時間にわたって２４０℃−２８０℃の温度範囲にわたって測定され、そして結果は表３−１１で提供される。
【００９８】
【表３】
0004965049.tif 000011
【００９９】
【表４】
0004965049.tif 000012
【０１００】
【表５】
0004965049.tif 000013
【０１０１】
【表６】
0004965049.tif 000014
【０１０２】
【表７】
0004965049.tif 000015
【０１０３】
【表８】
0004965049.tif 000016
【０１０４】
【表９】
0004965049.tif 000017
【０１０５】
【表１０】
0004965049.tif 000018
【０１０６】
【表１１】
0004965049.tif 000019
【０１０７】
これらのデータから、以下の群即ちヒドロキシベンゾトリアゾール誘導体、ヒドロキシフェニルトリアジン誘導体、またはシアノアクリル酸化合物の２つ以上から選択される４００ｇ／モルより高い分子量を有する１種以上のＵＶ吸収性化合物を含む本発明のカーボネートポリマー組成物が、ベンゾオキサジノン化合物と組み合わされたヒドロキシベンゾトリアゾール誘導体、ヒドロキシフェニルトリアジン誘導体またはシアノアクリル酸エステル化合物を使用する、またはヒドロキシベンゾトリアゾール誘導体、ヒドロキシフェニルトリアジン誘導体、またはシアノアクリル酸エステル化合物を個々に使用するコントロールと比較するとき、ベースカラー、色安定性、ＵＶ安定性及びＵＶ吸収剤の最良のバランスを生ずることが結論できる。
【０１０８】
本発明によるカーボネートポリマー組成物、物品及び製造物の技術が、ＵＶ照射に対する抵抗性、色及び色安定性、及び加工中樹脂中のＵＶ吸収剤の維持の改良された組み合わせをもたらして、結露、プレート・アウト、型の濡れ、蒸発などを確実に無視できるレベルにすることが分かる。本発明が、特に押し出しシート構造物、吹き込み成形品、熱成形品、射出成形品、射出吹き込み成形品、射出圧縮成形品、フィルム吹き込み成型品または発泡部品または構造物を製造する改良した方法を提供することが分かった。本発明による得られる部品または構造物が、記述されたカーボネートポリマー組成物の使用により驚くほど改善され、そして成形、成型またはそれら以外で製造された物品が、工業的な適用において生産率をまったく低下させるプレート・アウト、結露、型の濡れ及び蒸発の問題を生ずるＵＶ吸収剤の熱的損失の問題を生ずることなく、特に改善されたＵＶ抵抗性、色、色安定性、クラッキング抵抗性及び表面の性質を含む物理的性質及び外観の性質の改善された組み合わせを有することが分かる。